(57)【要約】【課題】  低コストな装置を用いて立体像を内方した立体物を容易に作成することが可能な立体物形成方法を提供する。【解決手段】  少なくともインク受容層と接着層を有する記録媒体７にインクジェット方式により平面画像１０〜１３を記録する。そして、平面画像が記録された記録媒体同士が接着層により接着されるように記録媒体を積層することにより、立体像を内方する立体物を形成する。【選択図】  図４
2007196668.tif 000002
【特許請求の範囲】
【請求項１】
インク受容層と接着層を少なくとも有する記録媒体の前記インク受容層に対してインクジェットヘッドからインクを吐出することにより、前記記録媒体に画像を記録する記録工程と、
前記画像が記録された記録媒体同士が前記接着層により接着されるように前記記録媒体を順次積層する積層工程と、
を含むことを特徴とする立体物の製造方法。
【請求項２】
前記積層工程は、前記画像が記録された記録媒体のインク受容層に対し前記画像が記録された別の前記記録媒体の接着層が当接するように、前記記録媒体を積層する工程を含むことを特徴とする請求項１に記載の立体物の製造方法。
【請求項３】
前記記録媒体は、前記インク受容層と前記接着層の他に少なくとも剥離層を有し、
前記記録工程の後であって且つ前記積層工程の前に、前記画像が記録された記録媒体において剥離層を剥離する剥離工程を、更に含むことを特徴とする請求項１または２に記載の立体物の製造方法。
【請求項４】
前記積層工程は、前記画像が記録された記録媒体と前記画像が記録されていない記録媒体が前記接着層により接着するように前記記録媒体を積層する工程を含むことを特徴とする請求項１ないし３のいずれかに記載の立体物の製造方法。
【請求項５】
前記記録媒体は透明性を有することを特徴とする請求項１ないし４のいずれかに記載の立体物の製造方法。
【請求項６】
前記積層工程において積層された記録媒体における前記画像が記録されている画像記録部以外の部分を除去する除去工程をさらに含むことを特徴とする請求項１ないし５のいずれかに記載の立体物の製造方法。
【請求項７】
前記記録工程では、製造すべき立体物を表す立体画像データを一定の平面方向に沿ってスライスして得られる複数の平面画像データに基づき、前記記録媒体のインク受容層に記録を行うことを特徴とする請求項１ないし６のいずれかに記載の立体物の製造方法。
【請求項８】
前記画像が記録された記録媒体を積層することで製造された立体物の側面の透明度を増加させるための処理を行う工程を更に備えることを特徴とする請求項１ないし７のいずれかに記載の立体物の製造方法。
【請求項９】
前記記録工程では、同一の記録媒体を複数に分割してなる分割媒体に前記画像を記録し、
前記積層工程では、前記画像が記録された分割媒体を順次積層することを特徴とする請求項１ないし８のいずれかに記載の立体物の製造方法。
【請求項１０】
前記記録媒体は、前記インク受容層と前記接着層を少なくとも含んで構成されるチップを複数有し、
前記記録工程では、前記チップに前記画像を記録し、
前記積層工程では、前記画像が記録されたチップを積層することを特徴とする請求項１ないし８のいずれかに記載の立体物の製造方法。
【請求項１１】
前記画像が記録されたチップを積層することで製造された立体物の側面の透明度を増加させるための処理を行う工程を更に備えることを特徴とする請求項１０に記載の立体物の製造方法。
【請求項１２】
インクと接触することにより接着性を発現するインク受容層を少なくとも有する記録媒体の前記インク受容層に対してインクジェットヘッドからインクを吐出することにより、前記記録媒体に画像を記録する記録工程と、
前記画像が記録された記録媒体同士が前記接着性を発現したインク受容層により接着されるように前記記録媒体を順次積層する積層工程と、
を含むことを特徴とする立体物の製造方法。
【請求項１３】
立体物の製造に使用される記録媒体に対して画像を記録する方法であって、
インク受容層と接着層を少なくとも有する前記記録媒体の前記インク受容層に対してインクジェットヘッドからインクを吐出することにより前記画像を記録する工程を有し、
前記立体物は、前記画像が記録された記録媒体同士が前記接着層を介して積層されたものであることを特徴とする記録方法。
【請求項１４】
請求項１に記載の製造方法によって製造されることを特徴とする立体物。
【請求項１５】
立体物の製造用記録媒体であって、
インク受容層と接着層を少なくとも含んで構成されるチップであって、前記チップ同士を前記接着層により接着して積層するためのチップを同一平面上に複数配置してなることを特徴とする立体物の製造用記録媒体。
【請求項１６】
インク受容層と接着層を少なくとも有する記録媒体の前記インク受容層に対して、インクを吐出するためのインクジェットヘッドと、
前記インクが吐出された記録媒体同士が前記接着層により接着されるように前記記録媒体を順次積層するための積層部と、
を有することを特徴とする立体物の製造装置。
【請求項１７】
インクと接触することにより接着性を発現するインク受容層を少なくとも有する記録媒体の前記インク受容層に対して、インクを吐出するためのインクジェットヘッドと、
前記インクが吐出された記録媒体同士が前記接着性を発現したインク受容層により接着されるように前記記録媒体を順次積層する積層部と、
を有することを特徴とする立体物の製造装置。
【発明の詳細な説明】
【技術分野】
【０００１】
本発明は、所望形状の立体物を容易に作成可能な立体物の製造方法、その製造方法によって製造された立体物、及びその立体物製造方法に用いる記録媒体、及び立体物の製造装置に関する。
【背景技術】
【０００２】
近年のインクジェットプリンタの進歩はめざましく、特にホームユースプリンタでは、銀塩写真と何ら遜色ない高品位画像の出力が可能となっている。そして、デジタルカメラやパーソナルコンピュータの普及と相俟って、インクジェットプリンタは、各家庭に急速に普及している。すなわち、オリジナルな画像を自分自身の手で容易に作成できるというインクジェットプリンタの価値が市場に受け入れられているといえる。
【０００３】
一方、ディスプレイや画像処理装置の進歩とともに、写真をはじめとする２次元画像は紙などの記録媒体に出力せずとも画面上で確認し、楽しめるようになってきている。今後、この方向に時代が推移してゆくことも予想される。その場合には、印刷物のような２次元画像が、現在のような突出した価値を持続し得なくなる可能性がある。
【０００４】
今後市場で求められるであろう価値の一つに立体感がある。立体感を表現するものとして、３次元画像あるいは立体物がある。現在でも、フィギュアと呼ばれる小人形や携帯電話に取り付けるマスコットなどの立体小物が注目を浴びつつある。そして、これらの立体物に関しても２次元画像と同様に、オリジナルなものを手にしたいという要求が市場には高い。このため、その要求を満たし得るものの出現が切望されている。
【０００５】
上記のような立体物を作成する最も一般的な方法としては、金型に樹脂を流し込んで立体物を成形し、その立体物に色つけを行うという工程とを採る方法がある。しかし、金型は高価であり、かつ樹脂の成形には大がかりな設備が必要となる。さらに、色つけには手間や技術を必要とする。このため、この方法は立体物を大量生産しない限りコスト的に見合わず、少量生産には適さない。
【０００６】
また、金型を使わない立体物の代表的な作成方法として、光造形システムが挙げられる。このシステムは液体の光硬化製樹脂にレーザ光を照射することで立体物を得ることができる。しかし、この方法を実現するための装置は極めて高価である。また、この方法では、色付けを別工程で行う必要もある。
【０００７】
安価なオリジナル立体物を作成するシステムとして、インクジェットを用いた立体物作成システムも提案されている。例えば、特許文献１には、インクジェットヘッドから光硬化性樹脂やホットメルトインクを吐出して積層する手段が提案されている。しかしながら、下に支えのないオーバーハング形状の作成ができないといった制限がある上、着色工程が別に必要になる。
【０００８】
特許文献１における課題を解消し得る方法として、特許文献２には、インクジェット方式を用いた立体物の形成方法が開示されている。ここでは、インクジェット記録装置によって樹脂粉末中にインクを吐出する動作を繰り返し、インクを積層してゆく。そして、積層されたインク付与部に電磁波を照射して硬化させた後、形成した像から不要な樹脂粉末を除去することで立体物を形成する。この方法は、オーバーハング形状が再現でき、しかもインクに着色剤を入れれば色付けを同時に行うことができる。
【０００９】
しかしながら、特許文献２に記載された方法は、高さの制御機構や材料（粉末）の取り扱いなどが必要となる。従って、この方法は、製造工程が複雑で、しかも装置コストも高い。
【００１０】
【特許文献１】特開平６−１９８７４６号公報
【特許文献２】特開２００２−２６４２２１号公報
【発明の開示】
【発明が解決しようとする課題】
【００１１】
本発明の目的は、低コストな装置を用いて立体物を容易に製造することが可能な立体物製造方法を提供することにある。そのため、本願発明は以下の構成を有するものとなっている。
【課題を解決するための手段】
【００１２】
上記目的を達成するため、本発明は以下の構成を備える。
【００１３】
本発明の第１の形態は、少なくともインク受容層と接着層を有する記録媒体の前記インク受容層に対してインクジェットヘッドからインクを吐出することにより、前記記録媒体に画像を記録する記録工程と、前記画像が記録された記録媒体同士が前記接着層により接着されるように前記画像が記録された記録媒体を順次積層する積層工程と、を含むことを特徴とする立体物の製造方法である。
【００１４】
ここで、前記シート状記録媒体としては、透明性を有するものとすることが可能である。また、上記第１の形態における立体物の製造方法において、前記画像が記録されている画像記録部以外の部分を除去する除去工程を、さらに設けることも可能である。また、立体物の側面に対して透明度増加処理を行うことも可能である。更に、記録媒体を複数に分割してなる分割媒体（チップ）に画像を記録し、この画像が記録された複数の分割媒体を積層することで立体物を製造することが好ましい。
【００１５】
本発明によれば、画像の記録された記録媒体を積層することによって、所望の立体を用意に製造することができる。例えば、透明な記録媒体上に画像を記録し、これを積層すれば、透明体内に所望の立体像が内包された立体物を容易に製造することができる。
【発明を実施するための最良の形態】
【００１６】
以下、図面を参照して本発明の実施形態を詳細に説明する。
（第１の実施形態）
まず、本発明の第１の実施形態を詳細に説明する。  
本実施形態では、例えば、図１に示すような立体物１を形成（製造）する。すなわち、図１に示す立体物１は、直方体形状を有する透明体２の中に、着色された複数の立体像（例えば３，４，５，６）が内包されたものとなっている。
【００１７】
本実施形態は、図４のような平面画像が形成されたチップ９を図６のように高さ方向に積層することで図１のような立体物１を製造する。図１５は、インクジェット方式を利用して図１のような立体物を製造するための製造装置の概略図である。
【００１８】
図１５において、給紙部１５０から給紙された記録媒体７は、インクジェットヘッド１５１に対向する位置まで搬送される。この位置まで搬送された記録媒体のインク受容層に対してインクジェットヘッド１５１からインクが吐出され、記録媒体７を複数に分割してなる分割媒体（チップ）９に図３のような平面画像が形成される。すなわち、同一平面上に、チップ９が複数配置される。この平面画像が形成された複数のチップ９は、アームのような剥離手段１５２により記録媒体の構成要素であるセパレータ（剥離層）から剥離され、剥離されたチップ９が積層部１５３にて図４、図６のように積層されていく。積載部１５３としては、後述する図５の治具２０などを用いてもよい。このようにチップの積層により形成された立体物１（図１参照）は積層部１５３から取り出され、取り出された立体物１は要求に応じて透明処理部（不図示）に渡される。透明処理部では、立体物１の側面に対して図１３や図１４のような透明度増加処理がなされる。
【００１９】
ここで、図２〜図５、図１５〜図１７に従い、図１に示す立体物１の製造工程をより詳細に説明する。
【００２０】
まず、本発明で適用可能な記録媒体（立体物の製造用記録媒体）の層構成について説明する。図１７は、本発明で適用可能な記録媒体の層構成の例を示す断面図である。本発明で適用可能な記録媒体は、図１７（ａ）および（ｂ）に示されるように、画像を記録するためのインク受容層７１と、積層時の位置ずれを低減するための接着層７２の少なくとも２層を含んで構成される。これら２層以外の層は必要に応じて設けられる。例えば、図１７（ａ）の記録媒体は、上記２層に加え、作業性向上の観点からカバーフィルム７ｂとセパレータ（剥離層）７ａが設けられている。カバーフィルム７ｂとセパレータ７ａは最終的には剥がされてしまうものなので、必要に応じて設ければよい。一方、図１７（ｂ）の記録媒体７は、インク受容層７１と接着層７２の間に基材７０を設けている。基材７０を設けることは、立体物の強度を増加させるのに効果的である。この基材７０も必要に応じて設ければよい。
【００２１】
図２は、本実施形態において使用可能なシート状の記録媒体７の一例を示している。なお、記録媒体７は、上記図１７で説明したようなインク受容層７１と接着層７２を含んだ構成となっている。この記録媒体７には、縦横に形成されたカット溝８により一定サイズの矩形領域（媒体チップ）９が複数形成されている。この記録媒体７は、シート状以外の形状、たとえばロール状であっても良い。ロール状の記録媒体を使用する場合、例えば、図１６に示されるような製造装置を用いることができる。図１６の製造装置では、インクジェットヘッド１５１で記録媒体に画像を記録した後、切断手段１５５にて記録媒体を切断することで、記録媒体をチップ化する仕組みを備えている。もちろん、シート状の記録媒体を用いる形態としては、上述のように画像記録後にチップ化する形態に限られるものではなく、例えば、あらかじめチップが形成されたロール状記録媒体を使用することも可能である。
【００２２】
図３は、図１５のインクジェット装置により、図２に示す記録媒体７のインク受容層７１に平面記録画像を形成した状態を示す。図示のように、記録媒体７のインク受容層７１と接着層７２を含んで構成される各媒体チップ９には、図１に示す立体物を一定の高さ毎に分割（スライス）した平面画像９が形成される。例えば、図１に示す立体物１を上方から水平面に沿って順次スライスした場合、各媒体チップ９には、１０，１１，１２及び１３の平面画像が形成される。１０は立体像３と４それぞれのスライス画像を含む平面画像である。１１は立体像の存在しない（空間となる）透明部分を形成する。また、１２は立体像５のスライス画像を含む画像である。１３は立体像６のスライス画像を含む画像である。
【００２３】
各媒体チップ９に記録する平面画像の記録データは、形成すべき立体物を表す３次元データを、一定の厚さで平面方向に沿ってスライスした断面データとなっている。従って、平面画像を記録する媒体チップ９は分割したスライスデータの数と同数枚だけ必要となる。なお、ここでは使用する記録媒体の厚さ毎に３次元データをスライスすることにより、平面画像データを得る。また、立体像を表す３次元画像データは、３次元ＣＡＤモデリングソフトウェアによって作成することができる。あるいは、立体像を３次元入力装置で計測して得られる形状データ及びテクスチャを３次元画像データとして用いることも可能である。
【００２４】
図４は、上記記録工程で形成した平面記録画像を積層する積層工程を示している。ここでは、図３に示したようにして、平面画像が形成された複数の記録媒体チップ９を、スライスした画像の順序に従って順次積層する。これにより、図１に示す立体物１が形成される。
【００２５】
上記構成を有する立体物作成方法によれば、大がかりな設備を必要とせず、市販のインクジェット記録装置を用いることもできる。このため、この方法によれば、低コストな装置でオリジナルな立体物を容易に作成することができる。しかも、立体像３，４，５，６は透明体Ｔに内包される構造であるため、細微な破損しやすい形状やオーバーハング形状も再現することができる。従って、「花火」などのように、各像の間に接点のない独立した像の集合によって空間表現される立体像であっても再現することできる。さらに、インクジェット記録装置から吐出させるインク色を変化させることで、着色も同時に行うことができる。また、記録媒体７同士を接着層７２により接着しながら積層しているため、積層時の位置ズレが少なくて済み、高品位な立体画像を得ることができる。
【００２６】
次に、上記記録工程及び積層工程を、その実施において使用する部材及び装置を挙げてより詳細に説明する。
【００２７】
１．記録工程
この記録工程では、図１５のインクジェット記録装置を用いて記録媒体上に平面画像を形成する。本実施形態で使用できる記録媒体としては、インクを定着させ得る材料で構成されるインク受容層７１と上述した接着層７２を有する記録媒体であれば制限なく使用できる。インク受容層７１はインクを吸収する材料で構成されたもの（例えば、インク吸収性を持つ多孔質体や、インク溶解性を有する樹脂）の方が、形成された立体像の積層部のなめらかさを向上させる上で望ましい。
【００２８】
立体物の視認性の観点から記録媒体は透明性を有することが望ましい。ここで表現する「透明性」とは、立体物に内包される立体像が視認できることを意味する。但し、立体物にアクセントをつける目的で、積層される複数の透明性記録媒体の中に不透明の記録媒体を介在させた立体物を製造することもできる。
【００２９】
記録媒体の構成要素であるインク受容層７１に用いられる材料としては、上記した条件を満たす材料であれば特に制限を受けない。例として記載すると、インク吸収性材料としては重量平均分子量が１，０００〜１５，０００程度の水溶性樹脂が好適に使用できる。より具体的には、例えば次のようなものが挙げられる。
【００３０】
すなわち、ビニル系水溶性樹脂、スチレン及びその誘導体、ビニルナフタレン及びその誘導体、α，β−エチレン性不飽和カルボン酸の脂肪族アルコールエステル、アクリル酸及びその誘導体、マレイン酸及びその誘導体、さらに、イタコン酸及びその誘導体、フマール酸及びその誘導体からなるブロック共重合体あるいはランダム共重合体、またこれらの塩等が挙げられる。これらの中でも、ＰＶＡ（ポリビニルアルコール）、ＰＶＰ（ポリビニルピロリドン）、アクリル酸樹脂は好適に用いられる。
【００３１】
なお、本実施形態で適用する記録媒体７にはインク受容層７１の他に接着層７２が予め設けられているため、インク受容層７１自体に接着性を持たせる必要はない。しかし、接着層がない記録媒体を用いる場合には、インク受容層自体に接着性を持たせる必要がある。そこで、接着層が設けられていない記録媒体を用いる場合には、後から接着性を発現するような材料でインク受容層を構成することが望ましい。そこで、このような場合、インク中の液体成分によって溶解もしくは膨潤するような材料を受容層材料として採用する。このような受容層材料を採用すれば、受容層においてインクが付与された部分に接着性が発現するので、これを接着層として代用することができる。なお、非画像部はインクが付与されないため、接着性が発現しない。そこで、非画像部に接着効果を生じさせるために、透明のインクを非画像部に付与するのが効果的である。
【００３２】
また、記録媒体７の構成要素である接着層７２の材料としては、例えば、ウレタン系、アクリル系、シリコーン系などの接着剤が好適に用いられる。
【００３３】
また、基材の材料としては、セルロース系樹脂、エチレン系樹脂、ＥＶＡ系樹脂、アクリル系樹脂、ブタジェン系樹脂、ポリブチレン系樹脂、ポリカーボネート系樹脂、ポリエーテルスルホン系樹脂、ポリエチレン系樹脂、ビニル系樹脂、ポリエステル樹脂等、広範囲な材料を用いることができる。これらの中でも、アクリル樹脂、ポリプロピレン、塩化ビニル樹脂は好適に用いられる。
【００３４】
記録媒体の厚みは、形成する立体像や立体物の高さ方向の解像度に影響するため必要に応じて選択する。また、記録媒体の厚みはインク吸収量にも影響するため、記録媒体の厚みによってインク付与量を調整する。記録媒体に対するインク付与量はチップ表面から付与したインクが裏面まで達する程度が好ましい。このようにチップの厚み方向の一端（表面）から他端（表面）までインクで着色することにより、積層したチップ同士の着色部分が厚み方向にほぼ連続するようになり、違和感の少ない立体像となる。よって、高さ（厚み）方向に高解像度を得たい場合は、薄い記録媒体を使用し、かつインク付与量を少なくする必要がある。従って、低解像度の立体像を作成する場合に比べ、高解像度の立体像（立体物）を作成する場合には、使用する記録媒体の枚数とデータ量を増加させることが必要となる。なお、積層枚数が多くなるほど積層ズレが生じやすくなるため、高解像度の立体像を作成する場合には、本実施形態のような積層と接着を同時に行う構成が特に有効となる。
【００３５】
実際にインクジェット記録装置で記録する際、記録媒体は取り扱いに適した厚みや堅さを必要とする。しかし、記録媒体が柔らかい場合や伸び縮みする場合もある。このような場合には、図１７に示したように、記録媒体にセパレータ（剥離層）７ａを設けることも可能である。セパレータ７ａは接着層をゴミ等から保護する効果もある。取り扱いや搬送性を考えると可能な限りセパレータ７ａは設けた方がよい。
【００３６】
また、使用前にゴミの付着や水分の付着を防ぐ意味でも記録媒体の表面（インクの着弾面）にカバーフィルム７ｂを設け、これを画像形成直前に剥離することが望ましい。
【００３７】
画像形成後に記録媒体（媒体チップ）を積層する場合、正確に各記録媒体を重ね合わせるためには基準面が必要となる。小さな立体物を作成する場合は、前述のように１枚のシートに、立体物の異なる高さ位置のスライス画像を記録し、その後、各スライス画像の記録された媒体チップに切断して積層することが有効である。しかし、この場合には積層する際の位置決めを行うための基準を得ることが難しくなる。従って、規格化された寸法に予め切断された媒体チップを一枚のセパレータ（剥離層）７ａに固定した記録媒体を用い、画像形成後に切り離して積層する手段が有効である。
【００３８】
また、積層の順番を間違えないように、弊害にならない程度のサイズで記録媒体に番号を記載しておくことも可能である。
【００３９】
本発明において使用されるインクジェットヘッドのインク吐出方式は、特に限定されない。すなわち、サーマル方式、ピエゾ方式、及びコンティニュアス方式等の装置を、適宜選択して使用することが可能である。また、インクジェット記録装置の記録方式としては、フルライン型とシリアル型が知られているが、いずれの記録方式も適用可能である。さらに、記録ヘッドに対し、記録媒体を平面上の直交する２方向（Ｘ方向、Ｙ方向および両方向の合成方向）へと移動させ得るＸＹステージなどを用いた記録装置も適用可能である。上述した図１５はシリアル型のインクジェット装置を示しており、図１６はフルライン型のインクジェット装置を示している。
【００４０】
使用されるインクは特に限定されるものではなく、インクの色材として一般的な染料や顔料、及びこれを溶解及び／又は分散するための液媒体を有する水系インクや油系（溶剤系）インクを用いることができる。特に、水系インクは取り扱いの安全性や環境問題の点から好適に用いられるため、以降は水系インクを中心に説明する。色材に関しては透明度を考慮して選択することが効果的である。
【００４１】
染料の例としては、例えば、以下のようなものが挙げられる。
・Ｃ．Ｉダイレクトブルー６、８、２２、３４、７０、７１、７６、７８、８６、１４２、１９９、
・Ｃ．Ｉアシッドブルー９、２２、４０、５９、９３、１０２、１０４、１１７、１２０、１６７、２２９、
・Ｃ．Ｉダイレクトレッド１、４、１７、２８、８３、２２７、
・Ｃ．Ｉアシッドレッド１、４、８、１３、１４、１５、１８、２１、２６、３５、３７、２４９、２５７、２８９、
・Ｃ．Ｉダイレクトイエロー１２、２４、２６、８６、９８、１３２、１４２、
・Ｃ．Ｉアシッドイエロー１、３、４、７、１１、１２、１３、１４、１９、２３、２５、３４、４４、７１、
・Ｃ．Ｉフードブラック１、２、
・Ｃ．Ｉアシッドブラック２、７、２４、２６、３１、５２、１１２、１１８
【００４２】
顔料の例としては、例えば、以下のようなものが挙げられる。
・Ｃ．Ｉピグメントブルー１、２、３、１５：３、１６、２２
・Ｃ．Ｉピグメントレッド５、７、１２、４８（Ｃａ）、４８（Ｍｎ）、５７（Ｃａ）、１１２、１２２
・Ｃ．Ｉピグメントイエロー１、２、３、１３、１６、８３
・カーボンブラックＮｏ２３００、９００、３３、４０、５２、ＭＡ７、８、ＭＣＦ８８（三菱化成製）、ＲＡＶＥＮ１２５５（コロンビア製）、ＲＥＧＡＬ３３０Ｒ、６６０Ｒ、ＭＯＧＵＬ（キャボット製）、Ｃｏｌｏｒ  Ｂｌａｃｋ  ＦＷ１、ＦＷ１８、Ｓ１７０、Ｓ１５０、Ｐｒｉｎｔｅｘ３５（デグッサ製）
【００４３】
これらの顔料は、形態としての限定を受けず、例えば、自己分散タイプ、樹脂分散タイプ、マイクロカプセルタイプ等のものをいずれも使用することが可能である。その際に使用する顔料の分散剤としては、水溶性で、重量平均分子量が１，０００〜１５，０００程度の分散樹脂が好適である。例えば、ビニル系水溶性樹脂、スチレン及びその誘導体、ビニルナフタレン及びその誘導体、α，β−エチレン性不飽和カルボン酸の脂肪族アルコールエステル、アクリル酸及びその誘導体、マレイン酸及びその誘導体、イタコン酸及びその誘導体、フマール酸及びその誘導体からなるブロック共重合体或いはランダム共重合体、またはこれらの塩等が挙げられる。
【００４４】
上記した色材と共にインクを構成する水系液媒体中には、有機溶剤を含有させることができる。この有機溶剤としては、例えば、ポリエチレングリコール、ポリプロピレングリコール、エチレングリコール、プロピレングリコール、ブチレングリコール、トリエチレングリコールなどがある。さらに、チオジグリコール、ヘキシレングリコール、ジエチレングリコール、エチレングリコールモノメチルエーテル、ジエチレングリコールモノメチルエーテル、グリセリン等も挙げられる。
【００４５】
そして、これらの中から選択して、２種類以上を混合して用いることもできる。また、粘度、表面張力等を調整する成分として、インク中に、エチルアルコールやイソプロピルアルコール等のアルコール類や、界面活性剤を添加することもできる。
【００４６】
インクを構成する成分の配合比についても限定を受けることがなく、選択したインクジェット記録装置ヘッドの吐出力、ノズル径等から吐出可能な範囲で、適宜に調製することが可能である。一般的には、質量基準で、色材０．１〜１０％、溶剤５〜４０％、界面活性剤０．０１〜５％以下とし、残りを純水で調整したインクを用いることができる。
【００４７】
記録媒体がインク吸収性に乏しい材料によって構成されている場合、インク付与量によってはインクが広がり過ぎたり、にじんだりするという不具合が生じることもある。このような場合にはインクの流動性を低下させることができるインク高粘度化成分（反応液）を記録媒体表面に予め付与しておくことで、上記不具合の発生を低減することができる。すなわち、記録媒体表面に予め付与されたインク高粘度化成分にインクが接触すると、インク中の色材が凝集され、これにより、記録媒体表面での色材の流動性が低下する。このような構成の場合、予め付与されたインク高粘度化成分（反応液）は上記インク受容層として機能するので、インク高粘度化成分をインク受容層として扱うこともできる。
【００４８】
インク高粘度化成分は使用するインクの種類によって適宜選択する必要がある。例えば、染料インクに対しては、高分子凝集剤を用いることが有効である。また、顔料（微粒子が分散されてなる）インクに対しては、金属イオンを使用することが有効である。さらに、染料インクに対しインク高粘度化成分として金属イオンを組み合わせて用いる場合には、インク中に、染料と同等色の顔料、あるいは色目に影響の少ない白色または透明色の微粒子を混合させる。あるいは、金属イオンと反応する水溶性樹脂を添加すればよい。
【００４９】
本発明において、インク高粘度化成分として使用する高分子凝集剤としては、例えば、陽イオン性高分子凝集剤、陰イオン性高分子凝集剤、非イオン性高分子凝集剤、両性高分子凝集剤等が挙げられる。また、金属イオンとしては、例えば、Ｃａ２＋、Ｃｕ２＋、Ｎｉ２＋、Ｍｇ２＋及びＺｎ２＋等の二価の金属イオンや、Ｆｅ３＋及びＡｌ３＋等の三価の金属イオンが挙げられる。そして、これらのイオンを塗布する場合には、金属塩水溶液として塗布することが望ましい。金属塩の陰イオンとしては、Ｃｌ−、ＮＯ３−、ＳＯ４２−、Ｉ−、Ｂｒ−、ＣｌＯ３−、ＲＣＯＯ−（Ｒは、アルキル基）等が挙げられる。
【００５０】
なお、インク高粘度化成分は受容層のみならず接着層７２としても機能させることができる。すなわち、インクに樹脂成分が含まれる場合、インク高粘度化成分がインクと混合すると、水分蒸発と共に接着性が生じる。従って、樹脂成分を含有するインクを用いる場合には、インク高粘度化成分を受容層且つ接着層（接着剤）として用いることも出来る。
【００５１】
インク高粘度化成分の付与方法としては、予めインク高粘度化成分を混ぜた材料で記録媒体を作成したり、画像形成の直前に記録媒体上に付与したりする方法がある。記録媒体上に付与する場合でも、インクジェット記録装置等を用いてインク付着部のみに付与することも、ロールコーターやスプレー塗布装置等を用いて全面に塗布することも可能である。
【００５２】
さらに、記録媒体が撥水性の場合は、インク高粘度化成分やインクを付与する前に、予め記録媒体表面を親水化処理することが望ましい。親水化処理の方法としては、界面活性剤を表面に付与する方法や、エネルギー照射によって表面改質を行う方法等がある。使用できる界面活性剤に制限はなく、一般的なアニオン系界面活性剤、カチオン系界面活性剤、非イオン系界面活性剤、両性界面活性剤のほか、シリコーン系界面活性剤やフッ素系界面活性剤等を好適に用いることができる。エネルギー照射手段としては、紫外線照射、フレーム処理、コロナ放電処理、プラズマ処理など一般的に親水化処理を施せるものであれば使用可能である。
【００５３】
このように選択された材料・手段を用いて、所望の立体像を内包した立体物を、高さ方向に分割スライスした平面画像データに従ってインクを吐出し、記録媒体上に平面記録画像を作成する。これを繰り返し、高さ方向分解能に応じた所定枚数を作成する。
【００５４】
２．積層工程
この積層工程では、上記記録工程においてスライス画像が記録された記録媒体を積層・固定する。  
基本的には、記録媒体上のインクが乾いたら、その記録媒体を積層する。図３に示すように、１枚の記録媒体内の複数の媒体チップに各スライス画像が形成されている場合には、それらの媒体チップをカットして積層する。このとき、複数の媒体チップを重ね合わせる際に基準となる面（基準面）が必要となるため、基準面が正確に形成されるように注意する。この後、カットした媒体チップの基準面を合わせながらスライス画像の順番に従って記録媒体を重ねていく。このとき、チップ同士は接着層７２を介して互いに接着されながら積層される。各媒体チップの位置合わせを容易に行うため、基準面を突き当てるような専用冶具を用いることが望ましい。
【００５５】
記録媒体が十分に厚い場合や、重ねる枚数が少ないときなどは意図的に接着しない場合もあるが、接着によって固定しながら積層するのが望ましい。この接着固定の手段としては、記録媒体の表面や裏面に接着剤が塗布されてなる接着層が基本となる。とりわけ、記録媒体裏面に予め接着剤を塗布しておけば、図１７で説明したようにセパレータ７ａを剥離した面を重ねてゆくだけで容易に接着・固定することができるので簡便である。ここで、用いる接着剤としては透明度が高いものが好適であり、例えば、ウレタン系、アクリル系、シリコーン系などの材料が接着剤として好適に用いられる。
【００５６】
また、記録媒体の積層後に接着強度を増す処理を更に施すことも出来る。一例として、積層した記録媒体に対してドライアーなどの加熱手段を用いて加熱することにより、接着強度を増加させることができる。また、別の例として、記録媒体を積層した状態で、側面からスポイト等で接着剤を付与したり、接着剤に浸積させることにより、記録媒体の隙間に毛管力で接着剤を注入したりすることも可能である。接着剤は記録媒体と光の屈折率を合わせることが望ましい。例として、記録媒体がＰＶＡフィルムであるなら水が接着剤となり、記録媒体がアクリル樹脂であるなら二塩化メチレンなどが接着剤となる。
【００５７】
また、記録媒体が水溶性材料（インク成分に溶解性もしくは膨潤性を有するという意味）であるならば、記録媒体上のインクが乾燥しきらないうちに積層することで記録媒体を積層接着させることが出来る。例として、ＰＶＡを含む記録媒体であればインク中の水を吸収し、接着性を持つため積層が容易である。
【００５８】
また、記録媒体のサイズ、形状を意図的に連続的に変化させる事により、例えば透明な球の中に立体物を封じ込めたような作品を作り出すこともできる。
【００５９】
更に、本実施形態では、図１３に示されるように、立体物の側面の透明性を向上させる処理（透明度増加処理）を実行することもできる。すなわち、記録媒体を単に積層することによって形成された立体物の側面は凹凸が比較的大きく、平滑性が不十分に成りやすい。このように側面の平滑性が不十分であると、側面からの視認性が十分でない。そこで、平面画像を単に積層するだけではなく、記録媒体が積層された立体物の側面を平滑化して透明性をアップさせることで、側面からの視認性を向上させることが好ましい。
【００６０】
側面を平滑化する一つの手段としては、例えば、図１３（ａ）に示したように、側面を研磨する方法がある。立体物の側面を研磨ローラＲで研磨することにより、側面の平滑性をアップさせ、側面の透明性をアップさせるのである。ここで、研磨ローラＲとしては、例えば、市販のポリッシュシートのような材料を巻いたものが好適に用いられる。また、研磨ローラＲは図１５の製造装置内に設置され、研磨時には立体物の側面に当接する位置まで移動し、研磨後は側面から離間するような構成であることが好ましい。
【００６１】
また、側面を平滑化する別の手段としては、例えば、図１３（ｂ）に示したように、側面に透明材料を付与する方法がある。透明材料の付与方法に特に制限はないが、側面全域に透明材料を均一に付与できるスプレーＳＰ法が好適である。スプレーにより透明材料を側面に付与することで、側面の凹凸が平滑化し、側面の透明度がアップする。ここで、透明材料としては、記録媒体の材料と同程度の透明度を有する材料であれば特に制限はない。例えば、記録媒体の材料がアクリルである場合、透明材料としてはアクリルクリアラッカーのような材料が好適に用いられる。
【００６２】
なお、透明度は、ＪＩＳ−Ｋ７１０５に記載の『プラスチックの光学的特性試験方法』により測定される値である。従って、本発明の「透明度増加処理」とは、この測定方法による測定値を増加させる処理を指す。つまり、側面処理を行っていないときの測定値に比べて、側面処理を行ったときの測定値が高くなれば、その側面処理は本発明の「透明度増加処理」に該当する。
【００６３】
(具体例)
次に、本発明の具体例および比較例を挙げて、本発明をより具体的に説明する。なお、文中「部」及び「％」とあるのは特に断りのない限り質量基準である。
【００６４】
（具体例１）
以下、具体例１の立体物形成方法を工程別に説明する。
Ａ：記録工程
この記録工程では、インクジェット記録装置を用いて記録媒体上に立体物のスライス画像を形成する。
まず、記録媒体基材として８０μｍ厚のＰＥＴ（ポリエチレンテレフタレート）フィルムを用いた。そして、このＰＥＴフィルムの両面の表面改質を、大気圧プラズマ照射装置（キーエンス社製  ＳＴ−７０００）を用いて下記条件にて行った。  
照射距離      ：５ｍｍ
プラズマモード：Ｈｉｇｈ
処理速度      ：１００ｍｍ／ｓｅｃ
表面改質された一方の面に市販の溶剤型粘着剤（東洋インキ製造株式会社製  ＢＰＳ−５１２７）を、乾燥時に３０μｍとなるように塗布した。この後、粘着剤面に剥離紙用離型剤（信越化学製  ＫＳ７７９Ｈ）を薄層に塗布した１５０μｍ厚のＰＥＴフイルムを、セパレータ（剥離層）７ａとして張り合わせた。
次に、記録媒体基材のもう一方の面に、下記処方によるインク受容層材料をその乾燥時に７０μｍの厚さとなるようにバーコーターにて塗布した。  
ポリビニルアルコール（クラレ社製  ＰＶＡ１０２）          ：３０部
ポリビニルピロリドン（ＧＡＦ社製  Ｋ＝９０  分子量３６万）：１５部
純水                                                      ：５５部
次に、カットマシンによって記録媒体を２００ｍｍ×２８０ｍｍのサイズに断裁した。さらに、セパレータ７ａ上の層（インク受容層７１、基材７０、粘着層７２）に２０ｍｍ間隔で縦横に切り込みを入れた。これにより一枚のセパレータ７ａ上に２０ｍｍ×２０ｍｍの記録媒体チップが１４０個配置された記録媒体が完成した。
次に市販インクジェット記録装置（本出願人製  ＰＩＸＵＳ９５０ｉ）を用いて立体物をスライスした平面画像を記録した。ここでは、「花火」の立体像を内包する立体画像データを、記録媒体の厚さ毎に高さ方向へとスライスして得られる平面画像データに従って記録媒体の各記録媒体チップに記録した。
【００６５】
Ｂ：積層工程
この積層工程では、上記記録工程においてスライス画像が記録された記録媒体を積層・固定する。  
スライスされた平面画像が記録された記録媒体チップを順番に従い、セパレータ７ａから剥がして重ねてゆく。記録媒体チップの裏面には粘着剤が塗布されているので、圧着により積層・固定できる。このとき、ユーザが手動で積層する場合には、チップ表面に指紋等の汚れが付着しないように手袋等を使用して作業するとよい。また、機械を利用した全自動方式でチップを積層することも可能である。この場合、セパレータ７ａからチップを剥がすための剥離手段、剥離されたチップを積層するための積層部並びに積層されたチップで構成される立体物を積層部から取り出すための手段を装置内に設置すればよい。
【００６６】
この積層動作においては、例えば、図５に示すような治具２０を用いることで正確かつ容易に各記録媒体チップ９を積層することが可能になる。この治具２０は、矩形の底面２１およびその底面の隣接する２辺から上方に立ち上がる２つの側面によって構成されている。この治具２０の各面２１，２２，２３は互いに直交している。また、２つの側面２２，２３は記録媒体チップ９を積層する際の基準面となっている。
【００６７】
ここで、図６（ａ）〜（ｄ）を参照しつつ、記録媒体チップの積層動作を段階的に説明する。  
作業動作としては、まず、ベースフィルム７ａに配置された複数の媒体チップ９のうち、スライスされた順番とは逆の順番に従って、記録媒体チップ９をセパレータ７ａから剥離させる。そして、剥離させた記録媒体チップ９を治具２０の底面２１上に積層してゆく。図６（ａ）は、最後にスライスされた画像の形成された記録媒体チップ９をセパレータ７ａから剥がし、そのセパレータ７ａとの接触面を治具２の底面に押し当てて、貼り付けた状態を示している。この際、記録媒体チップ９の隣接する２つの端面２１，２２を基準面とする。この基準面を治具の両側面（基準面）に当接させることで記録媒体チップ９の位置決めを行う。
【００６８】
次に、図６（ｂ）に示すように、最後から２番目にスライスされた平面画像の形成された記録媒体チップ９をセパレータ７ａから剥がす。この記録媒体チップ９を既に治具２０に貼り付けてある記録媒体チップ９の上面に重ね、押し付ける。図６（ｃ）は、最後から３番目にスライスされた画像の形成された記録媒体チップ９を同様にして積層した状態を示している。
【００６９】
このようにして、順次記録媒体チップをスライスした順序とは逆の順序で積層してゆくことにより、最終的に図６（ｄ）に示すような立体物１が形成される。この立体物１は、接着層７２、基材７０、インク受容層７１の３層がこの順で下層側から繰り返された構造となっている。この後、底面に形成された貫通孔２１ａにステック２５を挿入して立体物を押し上げ、治具２０から立体物１を取り出す。
【００７０】
以上の積層工程によって、１４０枚の記録媒体チップを重ねると２０ｍｍ×２０ｍｍ奥行き約２５ｍｍほどの直方体形状の立体物１となった。この立体物１の積層側面に下記処理液を筆で塗る。なお、処理液はスプレーで塗布してもよい。この処理液の乾燥後、ベース面が非粘着コーティングされたアイロン（低温）に押し付けることで表面を整面する。
【００７１】
ここで使用する処理液としては、以下のようなものを用いた。
ポリビニルアルコール（クラレ社製  ＰＶＡ１０２）        ：１０
純水                                                    ：９０部
【００７２】
以上により、「花火」の立体像を内方した立体物を得ることができた。  
【００７３】
（具体例２）
Ａ：記録工程  
この記録工程では、インクジェット記録装置を用いて記録媒体上に立体物のスライス画像を形成する。
まず、記録媒体の基材として１００μｍ厚のＰＥＴ（ポリエチレンテレフタレート）フィルムを用いた。このＰＥＴフィルムの片面を大気圧プラズマ照射装置（日本ペイント社製  プラズマアトム・ハンディ）を用いて下記条件にて転写体の表面改質を行った。  
照射距離      ：接触
プラズマモード：標準
処理速度      ：１０ｍｍ／ｓｅｃ
次に、基材上にインク高粘度化成分として、塩化カルシウム・２水和物の１０質量％水溶液に、フッ素系界面活性剤（セイミケミカル社製  サーフロンＳ−１４１）を０．５％添加した処理液を、ロールコーターにて０．３ｍｇ／ｍ２塗布した。
このようにして、インクとの接触により接着性を発現するインク受容層７１と基材７０とを有する記録媒体を得る。
次に、カットマシンによって記録媒体を、５０ｍｍ×５０ｍｍのサイズにカットし、シート状記録媒体チップとした。
次に、インクジェット記録装置（ノズル密度１２００ｄｐｉ、吐出量４ｐｌ、駆動周波数８ｋＨｚ）を用いると共に、５色のインクを用い、インク高粘度化成分が表面に塗布されている記録媒体上に平面記録画像を形成した。ここでは、「噴水」の立体画像データを高さ方向にスライスして得られる画像データに従って平面記録画像を形成した。また、インクとして、下記の組成のものをそれぞれ用いた。
・下記の各顔料                              ：５部
ブラック：カーボンブラック(三菱化学株式会社製 ＭＣＦ８８)
シアン：ビグメントブルー１５
マゼンタ：ピグメントレッド７
イエロー：ピグメントイエロー７４
ホワイト：酸化チタン
・スチレン−アクリル酸−アクリル酸エチル共重合体
（酸価２４０、重量平均分子量５０００）      ：１部
・グリセリン                              ：１０部
・エチレングリコール                        ：５部
・界面活性剤（川研ファインケミカル製
アセチレノールＥＨ）                        ：１部
・イオン交換水                            ：７８部
【００７４】
Ｂ：積層工程
この積層工程では、上記記録工程においてスライス画像が記録された記録媒体を積層・固定する。  
スライスされた平面画像が記録された記録媒体上のインクが適度に乾燥し、表面に接着性が発現してきたら、順番に従い、重ねていく。具体的には接着性を発現したインク受容層７１によって記録媒体７同士が接着されるように、記録媒体を順次接着しながら積層していく。積層が完了したら、積層された記録媒体の側面から感光性樹脂接着剤をスポイトにて供給する。これにより、毛管力にて記録媒体の重ね合わせた隙間に感光性樹脂接着剤が充填される。ここで用いた感光性樹脂接着剤は下記の組成の物を用いた。
【００７５】
感光性樹脂（東亞合成製株式会社  アロニックスＭ１２０）        ：９５部
光重合開始剤（チバスペシャリティケミカル製  イルガキュア184） ：５部
この後、紫外線照射して感光性樹脂を硬化させ、その後に側面を研磨する。  
以上により、「噴水」の立体像を内包する立体物を得ることができた。
【００７６】
以上説明したように本実施形態では、記録媒体を分割してなる各分割媒体（チップ）を積層するだけで立体物を製造する。従って、取り扱いが簡便で、安全且つ安価な構成で立体物を製造することが可能になる。また、立体物の製造を全自動で行うことも可能となる。
【００７７】
（第２の実施形態）
次に、本発明の第２の実施形態を詳細に説明する。  
図７に本発明の実施形態において形成される立体物の一例を、図８ないし図１１および図１２Ａないし図１２Ｃに本発明の立体物形成方法の概略図を示した。
【００７８】
本実施形態は、シート状記録媒体に平面画像を形成する記録工程（第１の工程）と、平面画像を形成した記録媒体を積層する積層工程（第２の工程）と、記録された画像部分以外（画像記録部以外）を除去する除去工程（第３の工程）とを有する。そして、これら工程によって、最終的に、例えば、図７に示すような着色された複数の構成部分（例えば３３ａ，３３ｂ，３４，３５，３６）からなる立体物１を作成する。
【００７９】
ここで、図８ないし図１１および図１２Ａないし図１２Ｃに従い、図７に示す立体物１の製造工程を説明する。
【００８０】
まず、本実施形態において行われる記録工程を説明する。  
図８は、本実施形態の記録工程において使用可能なシート状の記録媒体７の一例を示している。この記録媒体７は、図１７の層構成、すなわち、水溶性およびインク着色性を有する材料によるインク受容層７１と接着層７２によって構成されている。そして、この記録媒体７には、縦横に形成されたカット溝８により一定サイズの矩形領域（記録媒体チップ）９が複数形成されている。
【００８１】
図９はインクジェット記録装置により、図８に示す記録媒体７に平面記録画像を形成した状態を示す。図示のように、記録媒体７の各記録媒体チップ９には、図７に示す立体物３１を一定の高さ毎に分割スライスした平面画像が形成される。例えば、図７に示す立体物３１を上方から水平面に沿って順次スライスした場合、各記録媒体チップ９には、４０，４１，４２及び４３の平面画像が形成される。４０は前述の立体物３１の構成部分３３ａ，３３ｂのスライス画像を含む平面画像である。４１は構成部分３４のスライス画像を含む平面画像である。また、４２は構成部分３５のスライス画像を含む平面画像である。４３は構成部分３６のスライス画像を含む平面画像である。
【００８２】
各記録媒体チップ９に記録する平面画像の記録データは、形成すべき立体物３１を表す３次元データを、一定の厚さで平面方向に沿ってスライスした断面データとなっている。従って、平面画像を記録する記録媒体チップ９は分割したスライスデータの数と同数枚だけ必要となる。なお、ここでは使用する記録媒体７の厚さ毎に３次元データをスライスすることにより、平面画像データを得る。また、立体像を表す３次元画像データは、３次元ＣＡＤモデリングソフトウェアによって作成することができる。また、立体像を３次元入力装置で計測して得られる形状データ及びテクスチャを３次元画像データとして用いることも可能である。
【００８３】
図１０は、上記記録工程で形成した平面記録画像を積層する積層工程を示している。ここでは、図９に示したようにして平面画像が形成された複数の記録媒体チップ９をスライスした画像の順序に従って積層する。これにより、図１１に示すような直方体形状の積層体４５が形成される。この積層体４５には立体像３１が内方される。
【００８４】
次に、除去工程において、前記積層体４５のうち、立体物３１の周囲に形成されている非画像記録部（溶解性部分）４４をたとえば水によって溶解させて除去し、立体物３１を取り出す。以上により、立体物３１の形成工程は完了する。
【００８５】
上記構成を有する立体物製造方法によれば、大がかりな設備を必要とせず、市販のインクジェット記録装置を用いることもできるため、低コストな装置でオリジナルな立体物を容易に作成することができる。しかも、立体物３１は透明部分４４に内包された状態で形成されるため、オーバーハング形状の立体物３１も再現することができる。さらに、インクジェット記録装置から吐出させるインク色を変化させることで、着色も同時に行うことができる。
【００８６】
次に、上記記録工程、積層工程および除去工程を、その実施において使用する部材及び装置を挙げてより詳細に説明する。
【００８７】
１．記録工程
この記録工程では、インクジェット記録装置を用いて記録媒体上に平面画像を形成する。この工程に使用するインク受容層には、単独では溶解性を持ち、インク付着部は不溶化する特性が必要とされる。このため、インク受容層に用いられる材料はインクとの組み合わせで決定される。すなわち、多孔質の水溶性フィルムに油性インクを用いて画像形成し、水洗にて非画像記録部（画像記録部以外）を除去する方法が最も単純な方法となる。しかし、現在は、インクは取り扱いや環境衛生的な観点から水系インクが好んで使用される状況にあるため、水溶性樹脂と架橋剤による不溶化反応を利用することが好適である。
【００８８】
この場合の組み合わせとしては下記に示す３つの組み合わせが利用できる。なお、以下に記載する反応性とは、材料の一部が反応性である意味を含む。すなわち、非反応性樹脂と反応性樹脂からなる樹脂は、反応性と表記する。  
１）記録媒体：水溶性樹脂（非反応性）
インク：水溶性樹脂（反応性）+架橋剤
２）記録媒体：水溶性樹脂（反応性）
インク：架橋剤
３）記録媒体：水溶性樹脂（非反応性）＋架橋剤
インク：水溶性樹脂（反応性）
４）記録媒体：水溶性樹脂（反応性）
インク：水溶性樹脂（反応性）＋架橋剤
【００８９】
ここで利用できる反応は様々であるが、特に好適に用いられる架橋反応の例としては、例えば、以下のものが挙げられる。すなわち、カルボン酸＋金属イオン、カルボン酸＋エポキシ、エポキシ＋アミン、カルボン酸＋アリジリン、カルボン酸＋オキサゾリン、カルボン酸＋カルボジイミド、などが挙げられる。
【００９０】
また、水溶性樹脂としては、重量平均分子量が１，０００〜１５，０００程度の水溶性樹脂が好適に使用できる。具体的には、例えば次のようなものが挙げられる。すなわち、合成高分子としてビニル系水溶性樹脂、スチレン及びその誘導体、ビニルナフタレン及びその誘導体、α，β−エチレン性不飽和カルボン酸の脂肪族アルコールエステル、アクリル酸及びその誘導体等が挙げられる。また、マレイン酸及びその誘導体、イタコン酸及びその誘導体、フマール酸及びその誘導体からなるブロック共重合体或いはランダム共重合体等が挙げられる。さらにまた、これらの塩、天然高分子としてゼラチン等動物系高分子、でんぷん等多糖類高分子、デキストリン等微生物系高分子、半合成高分子として、セルロース樹脂やアルギン酸系樹脂等が挙げられる。
【００９１】
その他、利用できる反応として、インク中に含まれる色材を用いた反応を利用することも可能である。例えば、染料がアニオン性であることを利用したアニオン−カチオン反応や、顔料インクなどの微粒子含有インクを、高分子凝集剤や金属イオンで凝集させる等の反応を利用または併用することも可能である。  
また、本実施形態に用いる記録媒体には、上記のような材料に無色の微粉末をフィラーとして加えることもできる。
【００９２】
他にも、インク受容層に熱硬化性樹脂を使用する方法がある。たとえばＰＶＡフィルムであればインク付着部が乾燥しきらないうちに積層することで記録媒体内部に水分を残すことが出来る。これにマイクロ波などの電磁波を与えるとインク付着部のみが高温となり結晶化がなされ不溶化する。本実施形態の記録媒体はフィルム状であり、作業性に優れるため、積層後に家庭用電子レンジを用いて硬化させることも出来る。同様に、電磁波としてＲＦ波（高周波）を用いることも出来る。この場合、インク中の導電性物質の調整により発熱性をコントロールすることが出来る。
【００９３】
インク受容層の厚みは、作成し得る立体物の高さ方向の解像度に影響するため、必要に応じて選択する。また、インク受容層の厚みはインク吸収量にも影響するため、記録媒体の厚みによってインク付与量を調整する。つまり、高さ方向に高解像度を得たい場合は薄い記録媒体を使用し、かつインク付与量を少なくする必要がある。従って、低解像度の立体像を構成する立体物を作成するに比べ、高解像度の立体像を構成する立体物を作成する場合には、使用する記録媒体の枚数とデータ量を増加することが必要となる。
【００９４】
使用されるインクは先に記したように、記録媒体の反応性を考慮して選択する。インクの色材として一般的な染料や顔料、及びこれを溶解及び／又は分散するための液媒体を有する水系インクや油系（溶剤系）インクを用いることができる。特に、水系インクは取り扱いの安全性や環境問題の点から好適に用いられるため、以降は水系インクを中心に説明する。色材に関しては透明度を考慮して選択することも効果的である。
【００９５】
染料および顔料としては、例えば、上記第１の実施形態と同様のものを用いることが可能である。
【００９６】
インクを構成する成分の配合比についても限定されるものではなく、選択したインクジェット記録装置ヘッドの吐出力、ノズル径等から吐出可能な範囲で、適宜に調製することが可能である。一般的には、質量基準で、色材０．１〜１０％、溶剤５〜４０％、界面活性剤０．０１〜５％以下とし、残りを純水で調整したインクを用いることができる。
【００９７】
このように選択された材料・手段を用いて、所望する立体像を高さ方向に分割スライスした平面画像データに従ってインクを吐出し、記録媒体上に平面記録画像を作成する。これを繰り返し、高さ方向分解能に応じた所定枚数を作成する。
【００９８】
２．積層工程
この積層工程では、上記記録工程においてスライス画像が記録された記録媒体を積層・固定する。  
インク受容層と接着層を兼ねるインク受容層を用いる場合、記録媒体上のインクがある程度乾いたら、その記録媒体を積層する。これにより、接着性を発現したインク受容層によって記録媒体同士を接着しながら順次積層していくことができる。完全にインクが乾いてしまうと積層するシート間での接着性がなくなってしまう。しかし、通常はインク中に含まれる有機溶剤の一部は揮発性が低いために残留しやすく、接着不良は生じにくい。逆に乾燥不十分であると重ね合わせの際にインクが押し広げられて画像を乱す場合があるが、この場合、記録媒体裏面もインク吸収性を持っているので、画像が乱れることは殆どない。
【００９９】
また、図９に示すように、１枚の記録媒体内の複数の記録媒体チップに各スライス画像が形成されている場合には、それらの記録媒体チップをカットして積層する。このとき、複数の記録媒体チップを重ね合わせる際に基準となる面（基準面）が必要となるため、基準面が正確に形成されるように注意する。この後、カットした記録媒体チップの基準面を合わせながらスライス画像の順番に従って記録媒体を重ねてゆく。各記録媒体チップの位置合わせを容易に行うためには、前述の第１の実施形態において示したような専用冶具を用い、この治具に記録媒体チップの基準面を突き当てるようにすることが望ましい。
【０１００】
３．除去工程
除去工程では、図１１に示す積層体４５から、画像形成部以外の部分の除去を行う。すなわち、全ての記録媒体あるいは記録媒体チップを重ね終えたら、積層状態をしばらく保持して樹脂の固定化を行う。この固定化の時間を短縮しようとする場合は、ドライアー等で加熱してやると良い。しかし、あまり高温にすると非画像部が除去しにくくなる可能性があるため、加熱は適度に行うことが必要である。
【０１０１】
樹脂が固定化したら、積層体４５を水洗いする。非画像部は水溶性であるため除去されるが、画像形成部はインクの反応によって不溶化しているため、除去されることはない。このため、画像形成部のみが残留し、所望の立体物が得られる。  
上記のようにして作成された立体物表面に、透明なラッカーやニスを塗ると、さらに仕上がりを良くすることができる。
【０１０２】
（具体例）
次に、具体例および比較例を挙げて、本発明をより具体的に説明する。なお、文中「部」及び「％」とあるのは特に断りのない限り質量基準である。  
（具体例３）
以下、具体例３の立体物形成方法を工程別に説明する。  
Ａ：記録工程
この工程では、インクジェット記録装置を用いて記録媒体上に立体物のスライス画像（平面画像）を形成する。
まず、記録媒体セパレータとして１００μｍ厚のＰＥＴ（ポリエチレンテレフタレート）フィルムを用い、その表面に下記塗工液を乾燥膜厚で１００μｍ厚となるように塗布し、乾燥させてインク受容層とした。
塗工液の処方
・ポリビニルアルコール  クラレ社製  ＰＶＡ１０２                ：２０部
・塩化ベンザルコニウム  三洋化成株式会社製  Ｇ５０              ：１部
・ポリアリルアミン塩酸塩  日東紡績株式会社製  ＰＡＡ−ＨＣＬ−Ｌ：２部
・界面活性剤  信越化学工業株式会社製  サーフィノール４６５      ：１部
・純水                                                          ：７６部
【０１０３】
ついで、カットマシンにより２００ｍｍ×２８０ｍｍに断裁し、さらに、セパレータ上のインク受容層に２０ｍｍ間隔で縦横に切り込みを入れた。これにより一枚の剥離紙上に２０ｍｍ×２０ｍｍの記録媒体チップが１４０個配置された記録媒体が完成した。
【０１０４】
次に市販インクジェットプリンター（本出願人製  ＰＩＸＵＳ９５０ｉ）を用いて立体物をスライスした平面画像を記録した。ここでは、「クリスマスツリー」の立体データを、記録媒体層の厚さ毎に縦方向にスライスして得られる平面画像データに従って記録媒体の各記録媒体チップに記録を行った。また、このとき、立体物の平面画像と共に、全ての記録媒体チップの４隅に位置合わせ用の十字マークを記録した。この具体例３では記録媒体を２枚使用した。
【０１０５】
Ｂ：積層工程
この積層工程では、上記記録工程においてスライス画像が記録された記録媒体チップを積層・固定する。ここでは、インクと接触することにより接着性を発現したインク受容層によって記録媒体同士を接着しながら順次積層していく。
積層に際しては、図１２（ａ）ないし図１２（ｃ）に示すような積層台４７を用いることで効率的に積層作業を行うことができる。この積層台４７は、透明のアクリル材によって形成されている。ここでは、この積層台４７は、２０ｍｍ角の立方体形状をなしている。記録工程によりスライスされた平面画像が記録された記録媒体チップ９を、積載台４７の底面に、スライスした順番に従って重ねていく。
【０１０６】
すなわち、まず積層台４７の底面を霧吹き等で濡らす。その後、図１２（ａ）の一点鎖線にて示すように、積層台４７の底面を記録媒体チップ９の表面に押し付けて密着させる。積層台上に付着した水滴がインク受容層と接触することで表面が溶解し、接着性が生じる。次に積層台４７を上方へと移動させると、媒体チップ９は記録媒体７のセパレータ７ａから剥離し、積層台４７の底面に移動する。次に、積層台４７に付着した記録媒体チップの表面（セパレータ７ａに接していた面）に再び霧吹きで軽く水分を与える。ここで、積層台４７に付着した記録媒体チップ９の十字マークと、次の記録媒体チップ４７に形成された十字マークとが合致するように、積層台４７の上方から狙いをつけて次の記録媒体チップ９の上面に押し付ける（図１２（ｂ）参照）。この作業を繰り返し、全ての記録媒体チップを順次積層し、積層体４５を形成する（図１２（ｃ）参照）。この後、完成した積層体４５を積層台４７から除去する。以上により積層工程は完了する。なお、積層体９を完成させた後、積層体９から積層台４７を除去可能にするため、積層台４７の底面に付着させる第１番目の記録媒体チップ９には、画像を記録しないようにする。
【０１０７】
Ｃ：除去工程  
この除去工程では、積層体４５のうち、画像形成部以外の部分４４（図１１参照）を除去し、立体物３１を取り出す。  
積層体４５における樹脂を固定化するために、ドライアーで積層体４５に送風加熱を行った。その後、約４０℃の温水で非画像部４４を溶解して除去することにより、立体物３１を取り出した。その後、ドライアーで乾燥させることにより、所望の立体物である「クリスマスツリー」の模型を得ることができた。
【０１０８】
（具体例４）
Ａ：記録工程
この記録工程では、インクジェット記録装置を用いて記録媒体上に立体物のスライス画像を形成する。
まず、セパレータとして１００μｍ厚のＰＥＴ（ポリエチレンテレフタレート）フィルムを用いた。このＰＥＴフィルムの表面に下記塗工液を乾燥膜厚で２００μｍ厚となるように塗布し、乾燥させてインク受容層とした。
【０１０９】
塗工液の処方
・ポリビニルアルコール  クラレ社製  ＰＶＡ１０２            ：２０部
・塩化カルシウム２水和物  試薬                              ：２部
・架橋剤  日清紡績株式会社製  カルボジライトＶ０２          ：１部
・界面活性剤  セイミケミカル社製  サーフロンＳ１４１        ：０．５部
・純水                                                      ：７６．５部
【０１１０】
次に、カットマシンにより記録媒体を２００ｍｍ×３００ｍｍの記録媒体チップに断裁した。さらに、ベースフィルム上の記録媒体層に４０ｍｍ×５０ｍｍ間隔で縦横に切り込みを入れた。これにより一枚の剥離紙上に４０ｍｍ×５０ｍｍの記録媒体チップが２０個配置された記録媒体が完成した。
【０１１１】
次に、インクジェット記録装置を用いると共に６色のインクを用いて、記録媒体上に、「一戸建て住宅」の立体データを高さ方向に分割スライスした画像に従って平面記録画像を形成した。ここでは、ノズル密度６００ｄｐｉ、吐出量８ｐｌの記録ヘッドを用いて、駆動周波数１２ｋＨｚにより記録した。また、インクとしては、下記の組成のものをそれぞれ用いた。
・各顔料                              ：５部
ブラック：カーボンブラック(三菱化学製 MCF８８)
シアン：ビグメントブルー１５
マゼンタ：ピグメントレッド７
イエロー：ピグメントイエロー７４
ホワイト：酸化チタン
透明：シリカ微粒子（平均粒径１００ｎｍ）
・スチレン−アクリル酸−アクリル酸エチル共重合体
（酸価２００、重量平均分子量４７００）      ：１部
・グリセリン                                ：１０部
・エチレングリコール                        ：５部
・界面活性剤（川研ファインケミカル製          
アセチレノールＥＨ）                        ：１部
・イオン交換水                              ：７８部
【０１１２】
Ｂ：積層工程
この積層工程では、上記具体例３と同様に記録工程においてスライス画像が記録された記録媒体を積層・固定した。
【０１１３】
Ｃ：除去工程
具体例３と同様に樹脂を固定化するために、ドライアーで積層した記録媒体を送風加熱した。その後、約４０℃の温水で非画像部を溶解させ、除去した。取り出された立体物を再びドライアーで乾燥し、所望の立体物である「一戸建て住宅」の模型を得ることができた。
【０１１４】
（第３の実施形態）
第１、第２の実施形態は、立体画像データを高さ方向に分割して得られる平面画像データに従って平面画像をチップに形成し、この平面画像が形成されたチップを高さ方向に積層することで立体物を製造している。しかし、チップを高さ方向に積層していく形態に本発明は限定されるものではない。この第３の実施形態では、立体のスライス方向やチップの積層方向を第１、第２の実施形態と異ならせた点を特徴としている。以下、この第３の実施形態の特徴について説明するが、特徴部分以外は上述した第１、第２の実施形態と同様なので説明を省略する。
【０１１５】
この第３の実施形態では、図１４のように、高さ方向と直交する方向（例えば、奥行き方向、幅方向）に立体画像データを分割することで平面画像データを取得し、この平面画像が形成されたチップを高さ方向と直交する方向に積層していく。このように積層することで形成される立体物には、積層断面となる側面と非積層断面となる側面が存在する。このうち非積層断面の側面は凹凸が少なく、透明度が高い。従って、一側面からの観察性が重要視されるもの（例えば、熱帯魚の水槽）を製造する場合には、この第３の実施形態のような積層を行うことが好ましい。
【０１１６】
なお、この第３の実施形態においても、第１、第２の実施形態と同様、透明度増加処理を施すことができる。但し、この第３の実施形態では、積層断面となる側面に対しては透明度増加処理を施してもよいが、非積層断面となる側面に対して透明度増加処理を施す必要はない。更に、積層断面となる上面に対して透明度増加処理を施すこともできる。
【０１１７】
（第４の実施形態）
第１〜第３の実施形態では、同一の記録媒体に複数のチップが形成されており、これらチップを積層することで立体物を製造していたが、本発明はこれに限られるものではない。チップなしの記録媒体に平面画像を記録し、平面画像が記録された記録媒体を積層することで立体物を製造してもよい。この構成によれば、チップを基材から剥離する必要がないため、第１〜第３の実施形態に比べて、簡単な製造方法を提供できる。
なお、本実施形態においても、上述した第１〜第３の実施形態の同じ積層方法により記録媒体を積層していく。すなわち、少なくともインク受容層と接着層を有する記録媒体を用いる場合には、これら記録媒体同士が接着層により接着されるように記録媒体を順次接着しながら積層していくのである。また、インクとの接触により接着性が発現するインク受容層を少なくとも有する記録媒体を用いる場合には、接着性を発現したインク受容層により記録媒体同士が接着されるように記録媒体を順次接着しながら積層していくのである。
【図面の簡単な説明】
【０１１８】
【図１】本発明の実施形態において形成される立体物を示す斜視図である。
【図２】本発明の実施形態において使用可能なシート状の記録媒体の一例を示す平面図である。
【図３】本発明の実施形態における記録工程により、図２に示す記録媒体に平面記録画像を形成した状態を示す平面図である。
【図４】本発明の実施形態における積層工程により、記録媒体チップを積層する状態を模式的に示す斜視図である。
【図５】本発明の具体例１に使用する治具を示す斜視図である。
【図６】本発明の具体例１における積層工程を説明するための側面図である。
【図７】本発明の実施形態において形成される立体物を示す斜視図である。
【図８】本発明の実施形態において使用可能なシート状の記録媒体の一例を示す平面図である。
【図９】本発明の実施形態における記録工程により、図２に示す記録媒体に平面記録画像を形成した状態を示す平面図である。
【図１０】本発明の実施形態における積層工程により、記録媒体チップを積層する状態を模式的に示す斜視図である。
【図１１】本発明の実施形態において形成される積層体を示す斜視図である。
【図１２】本発明の具体例における積層工程を示す斜視図である。
【図１３】立体物の側面に対して透明度増加処理を行うことを示す図である。
【図１４】奥行き方向にチップを積層することで立体物を形成する様子を示す図である。
【図１５】インクジェット方式を利用して立体物を製造可能な製造装置を示す図である。
【図１６】インクジェット方式を利用して立体物を製造可能な製造装置を示す図である。
【図１７】本発明で適用可能な記録媒体の層構成の例を示す断面図である。
【符号の説明】
【０１１９】
１  立体物
２  透明体
３，４，５，６  立体物の構成部分
７  記録媒体
７ａ  セパレータ
７ｂ  カバーフィルム
７１  インク受容層
７２  接着層
８  カット溝
９  媒体チップ
１０，１１，１２，１３  スライス画像
１５  積層体
１５０  給紙部
１５１  インクジェットヘッド
１５２  剥離手段
１５３  積層部
Ｒ  研磨ローラ
ＳＰ  スプレー
【図１】
2007196668.tif 000003
【図２】
2007196668.tif 000004
【図３】
2007196668.tif 000005
【図４】
2007196668.tif 000006
【図５】
2007196668.tif 000007
【図６】
2007196668.tif 000008
【図７】
2007196668.tif 000009
【図８】
2007196668.tif 000010
【図９】
2007196668.tif 000011
【図１０】
2007196668.tif 000012
【図１１】
2007196668.tif 000013
【図１２】
2007196668.tif 000014
【図１３】
2007196668.tif 000015
【図１４】
2007196668.tif 000016
【図１５】
2007196668.tif 000017
【図１６】
2007196668.tif 000018
【図１７】
2007196668.tif 000019